(57)【要約】【課題】従来よりも高い光アップコンバージョン効率を実現する光アップコンバージョン組成物、フィルム及び光アップコンバージョン方法の提供を目的とする。【解決手段】本発明は、光を吸収して励起三重項状態となる増感部位と、この増感部位からの三重項エネルギー移動を受けて励起三重項状態を生じ、さらにその励起三重項間衝突によって励起一重項状態となる発光部位と、液晶相を発現させるメソゲン部位とを有する成分を含有する光アップコンバージョン組成物である。上記成分として、上記増感部位を含む第１化合物と、上記発光部位を含む第２化合物と、上記メソゲン部位を含む第３化合物とを含有することが好ましい。上記第１化合物、上記第２化合物及び上記第３化合物のうちの少なくともいずれかが重合性基を有することが好ましい。【選択図】図４
2020026477.tif 000002
【特許請求の範囲】
【請求項１】
光を吸収して励起三重項状態となる増感部位と、この増感部位からの三重項エネルギー移動を受けて励起三重項状態を生じ、さらにその励起三重項間衝突によって励起一重項状態となる発光部位と、液晶相を発現させるメソゲン部位とを有する成分
を含有する光アップコンバージョン組成物。
【請求項２】
上記成分として、上記増感部位を含む第１化合物と、上記発光部位を含む第２化合物と、上記メソゲン部位を含む第３化合物とを含有する請求項１に記載の光アップコンバージョン組成物。
【請求項３】
上記第１化合物、上記第２化合物及び上記第３化合物のうちの少なくともいずれかが重合性基を有する請求項２に記載の光アップコンバージョン組成物。
【請求項４】
上記第１化合物、上記第２化合物及び上記第３化合物のうちの重合性基を有する化合物がハイパーブランチポリマーを形成しうる請求項３に記載の光アップコンバージョン組成物。
【請求項５】
上記第１化合物、上記第２化合物及び上記第３化合物が重合性基を有する請求項３又は請求項４に記載の光アップコンバージョン組成物。
【請求項６】
上記第１化合物及び上記第２化合物が複数の重合性基を有し、上記第３化合物が１又は複数の重合性基を有する請求項５に記載の光アップコンバージョン組成物。
【請求項７】
上記成分として、ハイパーブランチポリマーを含有し、
上記ハイパーブランチポリマーが、上記増感部位を含む第１構造単位、上記発光部位を含む第２構造単位及び上記メソゲン部位を含む第３構造単位のうちの少なくともいずれかを有する請求項１に記載の光アップコンバージョン組成物。
【請求項８】
上記ハイパーブランチポリマーが、上記第１構造単位、上記第２構造単位及び上記第３構造単位を有する請求項７に記載の光アップコンバージョン組成物。
【請求項９】
上記発光部位が縮合多環系芳香族化合物に由来する請求項１から請求項８のいずれか１項に記載の光アップコンバージョン組成物。
【請求項１０】
上記縮合多環系芳香族化合物がアントラセン骨格を有する請求項９に記載の光アップコンバージョン組成物。
【請求項１１】
上記増感部位がパラジウム錯体に由来する請求項１から請求項１０のいずれか１項に記載の光アップコンバージョン組成物。
【請求項１２】
上記液晶相が、ネマチック相、スメクチック相、ディスコチック相及びコレステリック相のいずれかである請求項１から請求項１１のいずれか１項に記載の光アップコンバージョン組成物。
【請求項１３】
溶媒をさらに含有する請求項１から請求項１２のいずれか１項に記載の光アップコンバージョン組成物。
【請求項１４】
請求項１から請求項１３のいずれか１項に記載の光アップコンバージョン組成物から形成されたフィルム。
【請求項１５】
請求項１４に記載のフィルムに光を照射する工程
を備える光アップコンバージョン方法。
【発明の詳細な説明】
【技術分野】
【０００１】
本発明は、光アップコンバージョン組成物、フィルム及び光アップコンバージョン方法に関する。
【背景技術】
【０００２】
光アップコンバージョンとは長波長光を短波長光に変換する方法である。光アップコンバージョン組成物の用途としては、例えば有機太陽電池などが挙げられる。有機太陽電池において自由電荷担体を発生させるのは、太陽光のうちの紫外光及び青色光である。そこで、有機太陽電池に光アップコンバージョン組成物を用いることにより、赤色光などの長波長光を青色光などの短波長光に変換し、有機太陽電池の光電変換効率を高めることが期待されている。
【０００３】
光アップコンバージョンの従来の方式としては、（１）強力なパルスレーザーを用いた二光子吸収、（２）非線形光学結晶とコヒーレント光源とを用いた第二高調波発生、（３）希土類元素の二段階励起を用いるものが挙げられる。これらの方式はコヒーレントな非常に強い入射光（レーザー）を必要とし、また、光アップコンバージョン効率は０．２％以下と非常に低い値であった。これらは、レーザーの波長変換光学素子などとして用いられているが、非常に強いコヒーレント光を必要とするため、有機太陽電池には利用できない。これに対して、２００３年に初めて報告された二種類の光機能分子と三重項−三重項消滅（ｔｒｉｐｌｅｔ−ｔｒｉｐｌｅｔ  ａｎｎｉｈｉｌａｔｉｏｎ（ＴＴＡ））とを用いる方式は、入射光強度の低い非コヒーレント光に対し、１％以上の光アップコンバージョンを行える方法として注目を集めている。具体的には、長波長の光を吸収し効率的に三重項を生成する増感剤（ｓｅｎｓｉｔｉｚｅｒ）と、増感剤から三重項間エネルギー移動（ｔｒｉｐｌｅｔ−ｔｒｉｐｌｅｔ  ｅｎｅｒｇｙ  ｔｒａｎｓｆｅｒ（ＴＴＥＴ））で長寿命の励起三重項を生じ、さらにその励起三重項間衝突によって励起一重項を生成して蛍光を発する発光剤（ｅｍｉｔｔｅｒ）という役割分担させた二種類の要素を組み合わせている。
【０００４】
上記二種類の要素を組み合わせる方法として、これまで、この二種類の要素を混合させた溶液系について検討されている（国際公開第２０１４／１３６６１９号参照）が、光アップコンバージョン効率は低いものに留まっており、光アップコンバージョン効率の向上が求められている。加えて、励起三重項状態は空気中や溶液中の酸素によって消光され、失活するため、溶液系では、溶存酸素を除く脱気処理を必要とする。そのため、実用化のためにはフィルム化が必須である。フィルム化の検討は、これまで、高分子へ低分子を分散させる方法などが検討されているが、この方法では、やはり光アップコンバージョン効率が低いという不都合がある。
【先行技術文献】
【特許文献】
【０００５】
【特許文献１】国際公開第２０１４／１３６６１９号
【発明の概要】
【発明が解決しようとする課題】
【０００６】
本発明は以上のような事情に基づいてなされたものであり、その目的は、従来よりも高い光アップコンバージョン効率を実現する光アップコンバージョン組成物、この光アップコンバージョン組成物から形成されたフィルム、及びこのフィルムを用いる光アップコンバージョン方法を提供することにある。
【課題を解決するための手段】
【０００７】
本発明者は、上記課題を解決すべく鋭意検討を行った。その結果、光アップコンバージョン組成物中に、液晶相を発現させるメソゲン部位を含有させることで、従来よりも高い光アップコンバージョン効率を実現する光アップコンバージョン組成物が得られることが明らかとなった。さらに、この組成物からハイパーブランチポリマーを形成させることによっても、従来よりも高い光アップコンバージョン効率を実現する光アップコンバージョン組成物及びフィルムが得られることが明らかとなった。
【０００８】
上記課題を解決するためになされた発明は、光を吸収して励起三重項状態となる増感部位（以下、「増感部位（Ｘ）」ともいう）と、この増感部位（Ｘ）からの三重項エネルギー移動を受けて励起三重項状態を生じ、さらにその励起三重項間衝突によって励起一重項状態となる発光部位（以下、「発光部位（Ｙ）」ともいう）と、液晶相を発現させるメソゲン部位（以下、「メソゲン部位（Ｚ）」ともいう）とを有する成分（以下、「［Ｉ］成分」ともいう）を含有する光アップコンバージョン組成物である。
【０００９】
上記課題を解決するためになされた別の発明は、当該光アップコンバージョン組成物から形成されたフィルムである。
【００１０】
上記課題を解決するためになされたさらに別の発明は、当該フィルムに光を照射する工程を備える光アップコンバージョン方法である。
【発明の効果】
【００１１】
本発明の光アップコンバージョン組成物、フィルム及び光アップコンバージョン方法によれば、従来よりも高い光アップコンバージョン効率を実現することができる。また、本発明の光アップコンバージョン組成物によれば、容易にフィルム化が可能なため、従来の溶液系で行っていた溶存酸素を除く脱気処理を不要とすることができる。
【図面の簡単な説明】
【００１２】
【図１】ハイパーブランチポリマーの分岐構造を示す概念図である。
【図２】ハイパーブランチポリマーの製造方法を示す概念図である。
【図３】ハイパーブランチポリマーの重合反応を示す概念図である。
【図４】実施例の光アップコンバージョン組成物（Ｕ１）の分光特性を示すチャートである。
【図５】実施例の光アップコンバージョン組成物（Ｕ１）の分光特性を示すチャートである。
【図６】実施例の光アップコンバージョン組成物（Ｕ１）の分光特性を示すチャートである。
【図７】実施例の光アップコンバージョン組成物（Ｕ１）の分光特性を示すチャートである。
【図８】実施例の光アップコンバージョン組成物（Ｕ１）の分光特性を示すチャートである。
【図９】実施例の光アップコンバージョン組成物（Ｕ１）の分光特性を示すチャートである。
【図１０】実施例の光アップコンバージョン組成物（Ｕ２）の分光特性を示すチャートである。
【図１１】実施例の光アップコンバージョン組成物（Ｕ２）の分光特性を示すチャートである。
【図１２】実施例の光アップコンバージョン組成物（Ｕ２）の分光特性を示すチャートである。
【図１３】実施例の光アップコンバージョン組成物（Ｕ２）の分光特性を示すチャートである。
【図１４】実施例の光アップコンバージョン組成物（Ｕ２）の分光特性を示すチャートである。
【図１５】実施例の光アップコンバージョン組成物（Ｕ２）の分光特性を示すチャートである。
【図１６】実施例の光アップコンバージョン組成物（Ｕ２）の分光特性を示すチャートである。
【発明を実施するための形態】
【００１３】
＜光アップコンバージョン組成物＞
当該光アップコンバージョン組成物は、［Ｉ］成分を含有する。当該光アップコンバージョン組成物は、［Ｉ］成分以外に、本発明の効果を損なわない範囲において、溶媒等の任意成分を含有していてもよい。
【００１４】
当該光アップコンバージョン組成物は、増感部位（Ｘ）と発光部位（Ｙ）とメソゲン部位（Ｚ）とを有する［Ｉ］成分を含有することで、従来よりも高い光アップコンバージョン効率を実現することができる。当該光アップコンバージョン組成物が上記構成を備えることで上記効果を奏する理由については必ずしも明らかではないが、例えば［Ｉ］成分中のメソゲン部位（Ｚ）が発現させる液晶相により、増感部位（Ｘ）と発光部位（Ｙ）とが効率的に衝突を行うことができること等が考えられる。
【００１５】
［［Ｉ］成分］
［Ｉ］成分は、増感部位（Ｘ）と、発光部位（Ｙ）と、メソゲン部位（Ｚ）とを有する。［Ｉ］成分における増感部位（Ｘ）、発光部位（Ｙ）及びメソゲン部位（Ｚ）のそれぞれの含有形態は特に限定されず、化合物の形態でも、ポリマーにおける構造単位の形態でも、それらの両方の形態でもよい。［Ｉ］成分は、（Ｘ）〜（Ｚ）の各部位をそれぞれ１種又は２種以上有していてもよい。以下、（Ｘ）〜（Ｚ）の各部位について説明する。
【００１６】
（増感部位（Ｘ））
増感部位（Ｘ）は、光を吸収して励起三重項状態となる部位である。
【００１７】
増感部位（Ｘ）は、光エネルギーを吸収して、発光部位（Ｙ）に光エネルギーを移動させることができるものであれば特に限定されず、例えば公知の光増感剤等を用いて形成することができる。増感部位（Ｘ）を与える化合物としては、光エネルギーを効率よく移動できる観点から、有機金属錯体が好ましい。ここで、「有機金属錯体」とは、金属−炭素結合を有する有機金属化合物と、配位結合を有する金属錯体との両者を含む。配位結合を有する金属錯体は、金属と、これに配位する配位子とを含む。
【００１８】
有機金属錯体を構成する金属としては、特に限定されないが、例えばＬｉ、Ｍｇ、Ａｌ、Ｔｉ、Ｖ、Ｍｎ、Ｆｅ、Ｃｏ、Ｎｉ、Ｃｕ、Ｚｎ、Ｇａ、Ｒｕ、Ｐｄ、Ａｇ、Ｒｅ、Ｏｓ、Ｉｒ、Ｐｔ、Ｐｂ等が挙げられる。これらの中で、Ｐｔ及びＰｄが好ましく、Ｐｄがより好ましい。
【００１９】
有機金属錯体における配位子としては、例えばｏｃｔａｅｔｈｙｌｐｏｒｐｈｙｒｉｎ等のポルフィリン又はその置換体；ｔｅｔｒａ−ｔｅｒｔ−ｂｕｔｙｌ  ｐｈｔｈａｌｏｃｙａｎｉｎｅ等のフタロシアニン又はその置換体；ｔｅｔｒａ−ｔｅｒｔ−ｂｕｔｙｌ  ｎａｐｈｔｈａｌｏｃｙａｎｉｎｅ等のナフタロシアニン又はその置換体などが挙げられる。
【００２０】
置換体における置換基としては、例えばメチル基、エチル基、ｔ−ブチル基等のアルキル基、ビニル基、アリル基等のアルケニル基、エチニル基、プロピニル基等のアルキニル基等の鎖状炭化水素基などの炭化水素基；カルボキシメチル基、カルボキシエチル基等のカルボキシアルキル基などの酸基を有する炭化水素基などが挙げられる。
【００２１】
有機金属錯体における配位子としては、これらの中で、ポルフィリン又はその置換体及びフタロシアニン又はその置換体が好ましく、ポルフィリン又はその置換体がより好ましく、ポルフィリンの置換体がさらに好ましい。
【００２２】
有機金属錯体としては、Ｐｄ錯体及びＰｔ錯体が好ましく、Ｐｄ錯体がより好ましく、
ポルフィリン又はその置換体を配位子とするＰｄ錯体、フタロシアニン又はその置換体を配位子とするＰｄ錯体及びナフタロシアニン又はその置換体を配位子とするＰｄ錯体がさらに好ましく、ポルフィリンの置換体を配位子とするＰｄ錯体が特に好ましい。
【００２３】
当該光アップコンバージョン組成物の全固形分中の増感部位（Ｘ）の含有割合の下限としては、１×１０−５ｍｏｌ／ｋｇが好ましく、１×１０−４ｍｏｌ／ｋｇがより好ましく、１×１０−３ｍｏｌ／ｋｇがさらに好ましく、３×１０−３ｍｏｌ／ｋｇが特に好ましい。上記含有割合の上限としては、１×１０−１ｍｏｌ／ｋｇが好ましく、５×１０−２ｍｏｌ／ｋｇがより好ましく、１×１０−２ｍｏｌ／ｋｇがさらに好ましい。光アップコンバージョン組成物の「全固形分」とは、溶媒以外の成分の総和をいう。
【００２４】
（発光部位（Ｙ））
発光部位（Ｙ）は、増感部位（Ｘ）からの三重項エネルギー移動を受けて励起三重項状態を生じ、さらにその励起三重項間衝突によって励起一重項状態となる部位である。
【００２５】
発光部位（Ｙ）は、エネルギーを受けて励起一重項状態となることができるものであれば特に限定されないが、発光部位（Ｙ）を与える化合物としては、例えば縮合多環系芳香族化合物等が挙げられる。「縮合多環系芳香族化合物」とは、少なくとも１個の縮合芳香環を有する化合物をいう。
【００２６】
縮合芳香環としては、例えばナフタレン環、アントラセン環、テトラセン環、ペンタセン環、ペリレン環、フルオレン環等の縮合芳香族炭素環；ベンゾチオフェン環、ベンゾフラン環、キノリン環等の縮合芳香族複素環などが挙げられる。これらの中で、縮合芳香族炭素環が好ましく、アントラセン環がより好ましい。
【００２７】
縮合芳香環は、置換基を有していてもよい。縮合芳香環の置換基としては、例えばメチル基、エチル基、ｔ−ブチル基等のアルキル基などの鎖状炭化水素基；シクロプロピル基、シクロヘキシル基等のシクロアルキル基などの脂環式炭化水素基などが挙げられる。
また、縮合芳香環には、例えばシクロブタン環、シクロヘキサン環、ノルボルナン環等の脂環；ピペリジン環、テトラヒドロチオフェン環、テトラヒドロフラン環等の脂肪族複素環などが縮環していてもよい。
【００２８】
縮合多環系芳香族化合物としては、３〜８個の芳香環を含むものが好ましい。
【００２９】
縮合多環系芳香族化合物としては、例えばアントラセン骨格、テトラセン骨格、ペンタセン骨格、ペリレン骨格、フルオレン骨格、ベンゾチオフェン骨格等を有する化合物などが挙げられる。これらの中で、アントラセン骨格を有する化合物が好ましい。
【００３０】
縮合多環系芳香族化合物の具体例としては、９−（３−メチル−４−アリロキシフェニル）−１０−（３−メチル−４−アリロキシフェニルメチル）アントラセン、９，１０−ジフェニルアントラセン、ルブレン等が挙げられる。これらの中で、９−（３−メチル−４−アリロキシフェニル）−１０−（３−メチル−４−アリロキシフェニルメチル）アントラセンが好ましい。
【００３１】
当該光アップコンバージョン組成物の全固形分中の発光部位（Ｙ）の含有割合の下限としては、１×１０−３ｍｏｌ／ｋｇが好ましく、１×１０−２ｍｏｌ／ｋｇがより好ましく、５×１０−２ｍｏｌ／ｋｇがさらに好ましく、１×１０−１ｍｏｌ／ｋｇが特に好ましい。上記含有割合の上限としては、１ｍｏｌ／ｋｇが好ましく、７×１０−１ｍｏｌ／ｋｇがより好ましく、５×１０−１ｍｏｌ／ｋｇがさらに好ましい。
【００３２】
当該光アップコンバージョン組成物中の増感部位（Ｘ）のモル数に対する発光部位（Ｙ）のモル数の比（発光部位（Ｙ）（ｍｏｌ）／増感部位（Ｘ）（ｍｏｌ））の下限としては、１が好ましく、１０がより好ましく、３０がさらに好ましい。上記比の上限としては、１，０００が好ましく、１００がより好ましく、７０がさらに好ましい。
【００３３】
（メソゲン部位（Ｚ））
メソゲン部位（Ｚ）は、液晶相を発現させる部位である。
【００３４】
液晶相としては、例えばネマチック相、スメクチック相、ディスコチック相、コレステリック相等が挙げられる。
【００３５】
メソゲン部位（Ｚ）は、液晶相を発現させることができるものであれば特に限定されず、例えば公知の液晶組成物、重合性液晶モノマー等を用いて形成することができる。
【００３６】
当該光アップコンバージョン組成物の全固形分に対するメソゲン部位（Ｚ）の含有割合の下限としては、１０質量％が好ましく、３０質量％がより好ましく、５０質量％がさらに好ましく、７０質量％が特に好ましい。上記含有割合の上限としては、９９質量％が好ましく、９５質量％がより好ましく、９２質量％がさらに好ましい。
【００３７】
当該光アップコンバージョン組成物における増感部位（Ｘ）及び発光部位（Ｙ）の合計質量に対するメソゲン部位（Ｚ）の質量の比（メソゲン部位（ｋｇ）／（増感部位（Ｘ）（ｋｇ）＋発光部位（Ｙ）（ｋｇ））の下限としては、３が好ましく、５がより好ましく、７がさらに好ましい。上記比の上限としては、２０が好ましく、１５がより好ましく、１１がさらに好ましい。
【００３８】
当該光アップコンバージョン組成物の態様としては、例えば以下の組成物（Ｕ１）、（Ｕ２）等が挙げられる。
光アップコンバージョン組成物（Ｕ１）：［Ｉ］成分として、増感部位（Ｘ）を含む第１化合物（以下、「化合物（Ａ）」ともいう）と、発光部位（Ｙ）を含む第２化合物（以下、「化合物（Ｂ）」ともいう）と、メソゲン部位（Ｚ）を含む第３化合物（以下、「化合物（Ｃ）」ともいう）とを含有する。
光アップコンバージョン組成物（Ｕ２）：［Ｉ］成分として、増感部位（Ｘ）を含む第１構造単位（以下、「構造単位（Ｉ）」ともいう）、発光部位（Ｙ）を含む第２構造単位（以下、「構造単位（ＩＩ）」ともいう）、メソゲン部位（Ｚ）を含む第３構造単位（以下、「構造単位（ＩＩＩ）」ともいう）のうちの少なくともいずれかを有するハイパーブランチポリマーを含有する。
以下、光アップコンバージョン組成物（Ｕ１）及び（Ｕ２）について説明する。
【００３９】
＜光アップコンバージョン組成物（Ｕ１）＞
光アップコンバージョン組成物（Ｕ１）は、［Ｉ］成分として、化合物（Ａ）と、化合物（Ｂ）と、化合物（Ｃ）とを含有する。光アップコンバージョン組成物（Ｕ１）は、本発明の効果を損なわない範囲において、化合物（Ａ）〜（Ｃ）以外に、他の成分を含有していてもよい。
以下、化合物（Ａ）〜（Ｃ）について説明する。
【００４０】
［化合物（Ａ）］
化合物（Ａ）は、増感部位（Ｘ）を含む化合物である。化合物（Ａ）の分子量は、通常２００以上２，０００以下であり、３００以上１，０００以下が好ましい。
【００４１】
化合物（Ａ）としては、公知の光増感剤を用いることができ、例えばポルフィリン若しくはその置換体、フタロシアニン若しくはその置換体又はナフタロシアニン若しくはその置換体を配位子とするＰｄ錯体若しくはＰｔ錯体等の有機金属錯体などが挙げられる。
【００４２】
化合物（Ａ）は、１又は複数の重合性基を有していてもよい。「重合性基」とは、重合反応に関与する基を意味する。化合物（Ａ）の重合性基としては、例えばビニル基、ビニルオキシ基、アリル基、アリルオキシ基、１−クロロビニル基、イソプロペニル基、４−ビニルフェニル基、アクリロイル基、メタクリロイル基、アクリロイルオキシ基、メタクリロイルオキシ基、オキシラニル基、オキセタニル基等が挙げられる。化合物（Ａ）の重合性基としては、ビニル基が好ましい。
【００４３】
化合物（Ａ）が重合性基を有する場合、重合性基の数としては、１〜５が好ましく、１〜３がより好ましく、１又は２がさらに好ましく、２が特に好ましい。重合性基を有する化合物（Ａ）としては、例えばＰａｌｌａｄｉｕｍ（ＩＩ）ｐｒｏｔｏｐｏｒｐｈｙｒｉｎＩＸ等が挙げられる。
【００４４】
光アップコンバージョン組成物（Ｕ１）の全固形分中の化合物（Ａ）の含有割合の下限としては、１×１０−５ｍｏｌ／ｋｇが好ましく、１×１０−４ｍｏｌ／ｋｇがより好ましく、１×１０−３ｍｏｌ／ｋｇがさらに好ましく、３×１０−３ｍｏｌ／ｋｇが特に好ましい。上記含有割合の上限としては、１×１０−１ｍｏｌ／ｋｇが好ましく、５×１０−２ｍｏｌ／ｋｇがより好ましく、１×１０−２ｍｏｌ／ｋｇがさらに好ましい。
【００４５】
［化合物（Ｂ）］
化合物（Ｂ）は、発光部位（Ｙ）を含む化合物である。化合物（Ｂ）の分子量は、通常１００以上２，０００以下であり、２００以上７００以下が好ましい。
【００４６】
化合物（Ｂ）としては、例えばアントラセン骨格、テトラセン骨格、ペンタセン骨格、ぺリレン骨格、フルオレン骨格、ベンゾチオフェン骨格等を有する縮合多環系芳香族化合物などが挙げられる。
【００４７】
化合物（Ｂ）は、１又は複数の重合性基を有していてもよい。化合物（Ｂ）の重合性基としては、例えばビニル基、ビニルオキシ基、アリル基、アリルオキシ基、１−クロロビニル基、イソプロペニル基、４−ビニルフェニル基、アクリロイル基、メタクリロイル基、アクリロイルオキシ基、メタクリロイルオキシ基、オキシラニル基、オキセタニル基等が挙げられる。化合物（Ｂ）の重合性基としては、アリル基及びアリルオキシ基が好ましい。
【００４８】
化合物（Ｂ）が重合性基を有する場合、重合性基の数としては、１〜５が好ましく、１〜３がより好ましく、１又は２がさらに好ましく、２が特に好ましい。重合性基を有する化合物（Ｂ）としては、例えば９−（３−メチル−４−アリロキシフェニル）−１０−（３−メチル−４−アリロキシフェニルメチル）アントラセン等が挙げられる。
【００４９】
光アップコンバージョン組成物（Ｕ１）の全固形分中の化合物（Ｂ）の含有割合の下限としては、１×１０−３ｍｏｌ／ｋｇが好ましく、１×１０−２ｍｏｌ／ｋｇがより好ましく、５×１０−２ｍｏｌ／ｋｇがさらに好ましく、１×１０−１ｍｏｌ／ｋｇが特に好ましい。上記含有割合の上限としては、１ｍｏｌ／ｋｇが好ましく、７×１０−１ｍｏｌ／ｋｇがより好ましく、５×１０−１ｍｏｌ／ｋｇがさらに好ましい。
【００５０】
光アップコンバージョン組成物（Ｕ１）中の化合物（Ａ）のモル数に対する化合物（Ｂ）のモル数の比（化合物（Ｂ）（ｍｏｌ）／化合物（Ａ）（ｍｏｌ））の下限としては、１が好ましく、１０がより好ましく、３０がさらに好ましい。上記比の上限としては、１，０００が好ましく、１００がより好ましく、７０がさらに好ましい。
【００５１】
［化合物（Ｃ）］
化合物（Ｃ）は、メソゲン部位（Ｚ）を含む化合物である。化合物（Ｃ）は、高分子、中分子及び低分子のいずれでもよく、また、これらの混合物でもよい。
【００５２】
化合物（Ｃ）としては、公知の液晶組成物、公知の重合性液晶モノマー等を用いることができる。「液晶組成物」とは、液晶性を示す特性を有する組成物をいう。「重合性液晶モノマー」とは、１又は複数の重合性基を有し、かつ液晶性を示す化合物をいう。
【００５３】
（液晶組成物）
液晶組成物としては、例えばシアノビフェニル系、フェニルシクロヘキシル系、フェニルベンゾエート系、シクロヘキシルベンゾエート系、アゾメチン系、アゾベンゼン系、ピリミジン系、ジオキサン系、シクロヘキシルシクロヘキサン系、スチルベン系、トラン系等の液晶組成物が挙げられる。液晶組成物の市販品としては、例えばメルク社の「Ｅ８」、「Ｅ４３」、「Ｅ４４」等が挙げられる。
【００５４】
（重合性液晶モノマー）
重合性液晶モノマーが有する重合性基としては、例えばビニル基、ビニルオキシ基、アリル基、アリルオキシ基、１−クロロビニル基、イソプロペニル基、４−ビニルフェニル基、アクリロイル基、メタクリロイル基、アクリロイルオキシ基、メタクリロイルオキシ基、オキシラニル基、オキセタニル基等が挙げられる。これらの中で、光重合性基が好ましく、アクリロイル基、メタクリロイル基、アクリロイルオキシ基及びメタクリロイルオキシ基がより好ましい。重合性液晶モノマーが重合した後に示す液晶相としては、例えばネマチック相、スメクチック相、ディスコチック相、コレステリック相等が挙げられる。これらの中で、ネマチック相が好ましい。重合性液晶モノマーの市販品としては、例えばメルク社の「ＲＭＭ１４１Ｃ」、「ＲＭＭ２５６Ｃ」等が挙げられる。
【００５５】
光アップコンバージョン組成物（Ｕ１）は、化合物（Ｃ）として、液晶組成物及び重合性液晶モノマーを含有することが好ましい。光アップコンバージョン組成物（Ｕ１）が液晶組成物及び重合性液晶モノマーを両方含有すると、光アップコンバージョン組成物（Ｕ１）を、重合性液晶モノマーを重合させて用いる場合、液晶相中に高分子ネットワークが形成され、小さな液晶の体積空間が生み出されることで、この空間に閉じ込められた増感部位（Ｘ）と発光部位（Ｙ）とがより効率的に衝突を行うことができ、その結果、光アップコンバージョン効率がより向上すると考えられる。
【００５６】
光アップコンバージョン組成物（Ｕ１）が化合物（Ｃ）として液晶組成物及び重合性液晶モノマーを含有する場合、液晶組成物の質量に対する重合性液晶モノマーの質量の比（重合性液晶モノマー（ｋｇ）／液晶組成物（ｋｇ））の下限としては、０．５／９．５が好ましく、１／８がより好ましく、２／７がさらに好ましく、３／６が特に好ましい。上記比の上限としては、例えば４／５である。光アップコンバージョン組成物（Ｕ１）を、重合性液晶モノマーを重合させて用いる場合、光アップコンバージョン効率は、重合性液晶モノマーの質量比が一定値までは増大するほど高くなる傾向があるが、この理由として、重合性液晶モノマーの質量比を増大させるほど、重合性液晶モノマーの重合により液晶相中に形成される高分子ネットワークの割合が高くなり、より小さな液晶の体積空間が生み出されることから、この空間に閉じ込められた増感部位（Ｘ）と発光部位（Ｙ）とがより効率的に衝突を行うことができるためと考えられる。
【００５７】
光アップコンバージョン組成物（Ｕ１）の全固形分に対する化合物（Ｃ）の含有割合の下限としては、１０質量％が好ましく、３０質量％がより好ましく、５０質量％がさらに好ましく、７０質量％が特に好ましい。上記含有割合の上限としては、９９質量％が好ましく、９５質量％がより好ましく、９２質量％がさらに好ましい。
【００５８】
光アップコンバージョン組成物（Ｕ１）における化合物（Ａ）及び化合物（Ｂ）の合計質量に対する化合物（Ｃ）の質量の比（化合物（Ｃ）（ｋｇ）／（化合物（Ａ）（ｋｇ）＋化合物（Ｂ）（ｋｇ））の下限としては、３が好ましく、５がより好ましく、７がさらに好ましい。上記比の上限としては、２０が好ましく、１５がより好ましく、１１がさらに好ましい。
【００５９】
光アップコンバージョン組成物（Ｕ１）において、化合物（Ａ）、化合物（Ｂ）及び化合物（Ｃ）の少なくともいずれかが重合性基を有することが好ましく、化合物（Ａ）、化合物（Ｂ）及び化合物（Ｃ）が重合性基を有することがより好ましく、化合物（Ａ）及び化合物（Ｂ）が複数の重合性基を有し、化合物（Ｃ）が１又は複数の重合性基を有することがさらに好ましく、化合物（Ａ）及び化合物（Ｂ）が２個の重合性基を有し、化合物（Ｃ）が１又は複数の重合性基を有することが特に好ましい。また、化合物（Ａ）、化合物（Ｂ）及び化合物（Ｃ）のうちの重合性基を有する化合物は、ハイパーブランチポリマーを形成しうるものとすることができる。
【００６０】
［他の成分］
光アップコンバージョン組成物（Ｕ１）は、他の成分として、例えば溶媒、重合開始剤、界面活性剤、２色性色素等の色素、微粒子等を含有していてもよい。
【００６１】
（溶媒）
溶媒としては、特に限定されず、例えば有機溶媒、水等が挙げられる。
【００６２】
有機溶媒の具体例としては、例えば
アセトニトリル、ベンゾニトリル等のニトリル系溶媒；
クロロホルム、ジクロロメタン、１，２−ジクロロエタン、１，１，２−トリクロロエタン、クロロベンゼン、ｏ−ジクロロベンゼン等のハロゲン系溶媒；
テトラヒドロフラン、ジオキサン、アニソール等のエーテル系溶媒；
ベンゼン、トルエン、キシレン等の芳香族炭化水素系溶媒；
シクロヘキサン、メチルシクロヘキサン、ｎ−ペンタン、ｎ−ヘキサン、ｎ−へプタン、ｎ−オクタン、ｎ−ノナン、ｎ−デカン等の脂肪族炭化水素系溶媒；
アセトン、メチルエチルケトン、シクロヘキサノン等のケトン系溶媒；
酢酸エチル、酢酸ブチル、エチルセルソルブアセテート等のエステル系溶媒；
エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、１，２−ヘキサンジオール等の多価アルコール及びその誘導体；
メタノール、エタノール、プロパノール、イソプロパノール、シクロヘキサノール等のアルコール系溶媒；
ジメチルスルホキシド等のスルホキシド系溶媒；
Ｎ−メチル−２−ピロリドン、Ｎ，Ｎ−ジメチルホルムアミド等のアミド系溶媒などが挙げられる。これらの中で、クロロホルム、テトラヒドロフラン、トルエン及びアニソールが好ましく、テトラヒドロフランがより好ましい。
【００６３】
（重合開始剤）
光アップコンバージョン組成物（Ｕ１）は重合開始剤を含有していてもよいが、化合物（Ａ）〜（Ｃ）が光重合性基を有する場合、光アップコンバージョン組成物（Ｕ１）は重合開始剤を含有していなくてもよい。
【００６４】
重合開始剤としては、例えば２，２’−アゾビスイソブチロニトリル（ＡＩＢＮ）等のアゾニトリル系、Ｄｉｍｅｔｈｙｌ  ２，２’−Ａｚｏｂｉｓ（ｉｓｏｂｕｔｙｒａｔｅ）（ＭＡＩＢ）等のアゾエステル系、アゾアミド系、アゾアミジン系、アゾイミダゾリン系等のアゾ重合開始剤を使用することができる。アゾ重合開始剤は熱及び光により分解し、フリーラジカルを発生するアゾ基（Ｒ−Ｎ＝Ｎ−Ｒ）を持った化合物であり、この反応性に富んだフリーラジカルを利用し、各種ビニル系モノマーの重合などに使用される。
【００６５】
［光アップコンバージョン組成物（Ｕ１）の調製方法］
光アップコンバージョン組成物（Ｕ１）は、例えば化合物（Ａ）、化合物（Ｂ）及び化合物（Ｃ）並びに必要に応じて他の成分を混合することにより調製することができる。この調製において、テトラヒドロフラン等の溶媒を用いて混合してもよく、得られた混合物から溶媒を除去して固形分のみとしてもよい。光アップコンバージョン組成物（Ｕ１）によれば、従来の溶液系で行っていた溶存酸素を除く脱気処理を不要とすることができる。
【００６６】
光アップコンバージョン組成物（Ｕ１）の固形分濃度の下限としては、１質量％が好ましく、１０質量％がより好ましい。上記固形分濃度は、１００質量％であってもよい。
【００６７】
光アップコンバージョン組成物（Ｕ１）は、化合物（Ａ）、化合物（Ｂ）及び化合物（Ｃ）を、高分子マトリクス中に分散したものや、高分子ゲル化したものや、マイクロカプセル化したものでもよい。
【００６８】
＜光アップコンバージョン組成物（Ｕ２）＞
光アップコンバージョン組成物（Ｕ２）は、［Ｉ］成分として、構造単位（Ｉ）、構造単位（ＩＩ）及び構造単位（ＩＩＩ）の少なくともいずれかを有するハイパーブランチポリマー（以下、「ハイパーブランチポリマー（Ｐ）」ともいう）を含有する。光アップコンバージョン組成物（Ｕ２）は、ハイパーブランチポリマー（Ｐ）以外に、本発明の効果を損なわない範囲において、他の成分を含有していてもよい。光アップコンバージョン組成物（Ｕ２）は、増感部位（Ｘ）、発光部位（Ｙ）及びメソゲン部位（Ｚ）のうち、ハイパーブランチポリマー（Ｐ）が有していない部位について、例えばこれらの部位を含む化合物等を他の成分として含有する。
【００６９】
光アップコンバージョン組成物（Ｕ２）は、構造単位（Ｉ）、構造単位（ＩＩ）及び構造単位（ＩＩＩ）の少なくともいずれかを有するハイパーブランチポリマー（Ｐ）を含有することで、構造単位（Ｉ）中の増感部位（Ｘ）と、構造単位（ＩＩ）中の発光部位（Ｙ）とが濃縮・固定化され、より効率的に拡散・衝突を行うことができ、その結果、光アップコンバージョン効率がより向上すると考えられる。
以下、ハイパーブランチポリマー（Ｐ）について説明する。
【００７０】
［ハイパーブランチポリマー（Ｐ）］
「ハイパーブランチポリマー」とは、多数の枝からなる樹木状の多分岐高分子であって、分子構造は必ずしも規則的ではないものをいう。ハイパーブランチポリマー（Ｐ）は、構造単位（Ｉ）、構造単位（ＩＩ）及び構造単位（ＩＩＩ）の少なくともいずれかを有する。ハイパーブランチポリマー（Ｐ）は、構造単位（Ｉ）〜（ＩＩＩ）以外にも、他の構造単位を有していてもよい。ハイパーブランチポリマー（Ｐ）は、構造単位（Ｉ）、構造単位（ＩＩ）及び構造単位（ＩＩＩ）を有することが好ましい。以下、各構造単位について説明する。
【００７１】
（構造単位（Ｉ））
構造単位（Ｉ）は、増感部位（Ｘ）を含む構造単位である。構造単位（Ｉ）を与える化合物としては、例えば重合性基を有する化合物（Ａ）等が挙げられ、複数の重合性基を有する化合物（Ａ）が好ましい。
【００７２】
ハイパーブランチポリマー（Ｐ）が構造単位（Ｉ）を有する場合、構造単位（Ｉ）の含有割合の下限としては、１×１０−５ｍｏｌ／ｋｇが好ましく、１×１０−４ｍｏｌ／ｋｇがより好ましく、１×１０−３ｍｏｌ／ｋｇがさらに好ましく、３×１０−３ｍｏｌ／ｋｇが特に好ましい。上記含有割合の上限としては、１×１０−１ｍｏｌ／ｋｇが好ましく、５×１０−２ｍｏｌ／ｋｇがより好ましく、１×１０−２ｍｏｌ／ｋｇがさらに好ましい。
【００７３】
（構造単位（ＩＩ））
構造単位（ＩＩ）は、発光部位（Ｙ）を含む構造単位である。構造単位（ＩＩ）を与える化合物としては、例えば重合性基を有する化合物（Ｂ）等が挙げられ、複数の重合性基を有する化合物（Ｂ）が好ましい。
【００７４】
ハイパーブランチポリマー（Ｐ）が構造単位（ＩＩ）を有する場合、構造単位（ＩＩ）の含有割合の下限としては、１×１０−３ｍｏｌ／ｋｇが好ましく、１×１０−２ｍｏｌ／ｋｇがより好ましく、５×１０−２ｍｏｌ／ｋｇがさらに好ましく、１×１０−１ｍｏｌ／ｋｇが特に好ましい。上記含有割合の上限としては、１ｍｏｌ／ｋｇが好ましく、７×１０−１ｍｏｌ／ｋｇがより好ましく、５×１０−１ｍｏｌ／ｋｇがさらに好ましい。
【００７５】
ハイパーブランチポリマー（Ｐ）が構造単位（Ｉ）及び構造単位（ＩＩ）を有する場合、構造単位（Ｉ）のモル数に対する構造単位（ＩＩ）のモル数の比（構造単位（ＩＩ）（ｍｏｌ）／構造単位（Ｉ）（ｍｏｌ））の下限としては、１が好ましく、１０がより好ましく、３０がさらに好ましい。上記比の上限としては、１，０００が好ましく、１００がより好ましく、７０がさらに好ましい。
【００７６】
（構造単位（ＩＩＩ））
構造単位（ＩＩＩ）は、メソゲン部位（Ｚ）を含む構造単位である。構造単位（ＩＩＩ）を与える化合物としては、例えば化合物（Ｃ）としての重合性液晶モノマー等が挙げられる。
【００７７】
ハイパーブランチポリマー（Ｐ）が構造単位（ＩＩＩ）を有する場合、構造単位（ＩＩＩ）の含有割合の下限としては、１０質量％が好ましく、３０質量％がより好ましく、５０質量％がさらに好ましく、７０質量％が特に好ましい。上記含有割合の上限としては、９９質量％が好ましく、９５質量％がより好ましく、９２質量％がさらに好ましい。
【００７８】
ハイパーブランチポリマー（Ｐ）が構造単位（Ｉ）、構造単位（ＩＩ）及び構造単位（ＩＩＩ）を有する場合、構造単位（Ｉ）及び構造単位（ＩＩ）の合計質量に対する構造単位（ＩＩＩ）の質量の比（構造単位（ＩＩＩ）（ｋｇ）／（構造単位（Ｉ）（ｋｇ）＋構造単位（ＩＩ）（ｋｇ））の下限としては、３が好ましく、５がより好ましく、７がさらに好ましい。上記比の上限としては、２０が好ましく、１５がより好ましく、１１がさらに好ましい。
【００７９】
（他の構造単位）
他の構造単位としては、例えば公知の架橋剤に由来する構造単位（但し、構造単位（Ｉ）〜（ＩＩＩ）に該当するものを除く）等が挙げられる。「架橋剤」とは、複数の重合性基を有する化合物をいう。架橋剤としては、例えばジビニルベンゼン、ジアリルベンゼン、ビニルアリルベンゼン、ジビニルナフタレン、テレフタル酸ジビニル等の複数の重合性基を有する芳香族炭化水素；ジ（ビニロキシ）ベンゼン、ジ（アリロキシ）ベンゼン、ジ（ビニロキシ）ナフタレン等の複数の重合性基を有する芳香族ジビニルエーテルなどの芳香族系化合物、２−ビニロキシ−５−ビニロキシメチル−７−オキサビシクロ［２．２．１］へプタン等の脂環ジビニルエーテルなどの複数の重合性基を有する脂環エーテルなどの脂肪族系化合物などが挙げられる。
【００８０】
ハイパーブランチポリマー（Ｐ）が他の構造単位を有する場合、ハイパーブランチポリマー（Ｐ）における他の構造単位の含有割合の上限としては、３０質量％が好ましく、１０質量％がより好ましい。
【００８１】
ハイパーブランチポリマー（Ｐ）は、例えば光アップコンバージョン組成物（Ｕ１）において、ハイパーブランチポリマーを形成しうる重合性基を有する化合物（Ａ）、重合性基を有する化合物（Ｂ）、重合性基を有する化合物（Ｃ）等を重合させることにより形成することができる。従って、光アップコンバージョン組成物（Ｕ２）は、光アップコンバージョン組成物（Ｕ１）において、重合性基を有する化合物（Ａ）〜（Ｃ）を重合させることにより、ハイパーブランチポリマーを形成することによって得ることができる。
【００８２】
図１は、ハイパーブランチポリマーの分岐構造を示す概念図である。また、ＡＢ２型モノマーの自己縮合によるハイパーブランチポリマーの構造を図２に示す。
【００８３】
図２に示すように、ＡＢ２型モノマーの重合は枝分かれの繰り返しにより成長し、形成された構造単位は、２つのＢ官能基が両方とも反応したデンドリティックユニット、２つのＢ官能基のうち片方だけ反応したリニアユニット、２つのＢ官能基が両方とも未反応のターミナルユニットの３種に分けられる。ハイパーブランチポリマーは、重合中に枝分かれを繰り返しながら成長していくことが大きな特徴である。
【００８４】
また、最近では、ＡＢ２型等のＡＢｘ型モノマーの重縮合だけでなく、図３に示すように、１分子中に開始剤部位をもつビニル化合物（図３中のＡ−Ｂ＊）の連鎖重合でもハイパーブランチポリマーが得られることが示されている。
【００８５】
ハイパーブランチポリマーには、既存の線状高分子とは異なるいくつかの特性がある。まず、分子量が同じ線状高分子と比較して、一般にハイパーブランチポリマーは粘度が低い。また、結晶性が高い線状高分子に対応するハイパーブランチポリマーは、溶解性が改善され、非晶性となる点も特徴であり、材料設計に向けて有用な場合も多い。さらに、ハイパーブランチポリマーは末端官能基が多いため、多くの機能原子団を導入したい分子設計には有用な骨格となる。
【００８６】
このように、ハイパーブランチポリマーは、有用な特性をもつ分岐高分子であり、簡便に合成できるために研究開発の意義は大きい。ハイパーブランチポリマーは耐熱性高分子材料や、液晶素材などの用途に活用できる。
【００８７】
（重合方法）
ハイパーブランチポリマー（Ｐ）を形成させるための重合は、重合性基を有する化合物を重合させることができる公知の方法により行うことができる。具体的には、熱重合、光重合等が挙げられ、重合の容易さの観点から、光重合が好ましい。
【００８８】
光重合は、通常、乾燥被膜に光を照射することにより実施される。照射する光としては、具体的には、例えば可視光、紫外光及びレーザー光からなる群より選択される光、活性電子線等が挙げられる。これらの中でも、重合反応の進行を制御し易い点、及び光重合装置として当分野で広範に用いられているものが使用できるという点で、紫外光が好ましい。また、重合時に、適切な冷却手段により乾燥被膜を冷却しながら、光照射することで、重合温度を制御することもできる。
【００８９】
［他の成分］
光アップコンバージョン組成物（Ｕ２）は、ハイパーブランチポリマー（Ｐ）以外に、本発明の効果を損なわない範囲において、他の成分を含有していてもよい。他の成分としては、例えば増感部位（Ｘ）、発光部位（Ｙ）及びメソゲン部位（Ｚ）のうち、ハイパーブランチポリマー（Ｐ）が有していない部位を含む化合物（化合物（Ａ）、化合物（Ｂ）、化合物（Ｃ）等）、光アップコンバージョン組成物（Ｕ１）の化合物（Ｃ）として例示した公知の液晶組成物、光アップコンバージョン組成物（Ｕ１）の他の成分として例示した成分と同様の成分等が挙げられる。
【００９０】
［光アップコンバージョン組成物（Ｕ２）の調製方法］
光アップコンバージョン組成物（Ｕ２）は、例えばハイパーブランチポリマー（Ｐ）及び必要に応じて他の成分を混合することにより調製することができる。この調製において、テトラヒドロフラン等の溶媒を用いて混合してもよく、得られた混合物から溶媒を除去して固形分のみとしてもよい。また、光アップコンバージョン組成物（Ｕ２）は、例えば光アップコンバージョン組成物（Ｕ１）として、ハイパーブランチポリマーを形成しうる重合性基を有する化合物（Ａ）、重合性基を有する化合物（Ｂ）、重合性基を有する化合物（Ｃ）等を含有する組成物を用い、これらの重合性基を有する化合物を重合させることにより、ハイパーブランチポリマー（Ｐ）を形成させることによっても調製することができる。光アップコンバージョン組成物（Ｕ２）によれば、従来の溶液系で行っていた溶存酸素を除く脱気処理を不要とすることができる。
【００９１】
光アップコンバージョン組成物（Ｕ２）の固形分濃度の下限としては、１質量％が好ましく、１０質量％がより好ましい。上記固形分濃度は、１００質量％であってもよい。
【００９２】
＜他の光アップコンバージョン組成物＞
当該光アップコンバージョン組成物の態様としては、光アップコンバージョン組成物（Ｕ１）及び（Ｕ２）以外にも、以下に示す他の光アップコンバージョン組成物等が挙げられる。（下記ポリマーは、ハイパーブランチポリマー（Ｐ）を除く。）
・［Ｉ］成分として、化合物（Ａ）と、化合物（Ｂ）と、構造単位（ＩＩＩ）を有するポリマーとを含有する。
・［Ｉ］成分として、化合物（Ａ）と、構造単位（ＩＩ）を有するポリマーと、化合物（Ｃ）とを含有する。
・［Ｉ］成分として、構造単位（Ｉ）を有するポリマーと、化合物（Ｂ）と、化合物（Ｃ）とを含有する。
・［Ｉ］成分として、化合物（Ａ）と、構造単位（ＩＩ）及び構造単位（ＩＩＩ）を有するポリマーとを含有する。
・［Ｉ］成分として、構造単位（Ｉ）及び構造単位（ＩＩＩ）を有するポリマーと、化合物（Ｂ）とを含有する。
・［Ｉ］成分として、構造単位（Ｉ）及び構造単位（ＩＩ）を有するポリマーと、化合物（Ｃ）とを含有する。
・［Ｉ］成分として、構造単位（Ｉ）、構造単位（ＩＩ）及び構造単位（ＩＩＩ）を有するポリマーを含有する。
【００９３】
当該光アップコンバージョン組成物は、溶液、ゲル、フィルム等の種々の形態により光アップコンバージョン方法に用いることができる。これらの中で、フィルムとして用いることが好ましい。
【００９４】
［フィルム］
本発明のフィルムは、当該光アップコンバージョン組成物から形成されたフィルムである。
【００９５】
当該フィルムは、例えば上述の光アップコンバージョン組成物（Ｕ１）において、光アップコンバージョン組成物（Ｕ１）の混合に溶媒を使用した場合には、この混合物を金属製バンド等に流延し、溶媒を乾燥除去してフィルムを得る方法である溶媒キャスト法により、溶媒を除去し、重合性基を有する化合物を重合させた後に固体膜とすることにより、又はハイパーブランチポリマー（Ｐ）を含有する光アップコンバージョン組成物（Ｕ２）を固体膜とすることにより作製することができる。
【００９６】
当該フィルムによれば、上述の当該光アップコンバージョン組成物を用いており、また、固体膜とすることにより、増感部位（Ｘ）、発光部位（Ｙ）等の配置がより濃縮・固定化されるため、より高い光アップコンバージョン効率を実現することができる。また、当該フィルムによれば、従来の溶液系で必要であった溶存酸素を除く脱気処理を行うことが不要となる。
【００９７】
＜光アップコンバージョン方法＞
本発明の光アップコンバージョン方法は、当該フィルムに光を照射する工程を備える。これにより、照射光の波長よりも短い波長の光、すなわち照射光のエネルギーよりも高いエネルギーの光を発生させることができる。
【００９８】
照射光源としては、例えばＬＥＤ、Ｘｅランプ、レーザー、太陽等が挙げられる。照射光の波長としては、例えば近赤外光として８００ｎｍ以上２，５００ｎｍ以下、可視光として４００ｎｍ以上８００ｎｍ以下、紫外光として２５０ｎｍ以上４００ｎｍ以下である。照射光としては、可視光が好ましく、４５０ｎｍ以上６００ｎｍ以下の波長の可視光がより好ましく、５００ｎｍ以上５６０ｎｍ以下の可視光がさらに好ましい。
【実施例】
【００９９】
以下に、実施例を示して本発明を詳細に説明する。但し、本発明は、これらの実施例に限定されるものではない。
【０１００】
＜光アップコンバージョン組成物（Ｕ１）の調製＞
［実施例１］
テトラヒドロフラン１ｍＬに、下記式（Ｘ−１）で表されるＰａｌｌａｄｉｕｍ（ＩＩ）ｐｒｏｔｏｐｏｒｐｈｙｒｉｎＩＸ（Ｐｄ（ＩＩ）ＰＰＩＸ）（増感剤色素）０．２６９ｍｇ（増感部位（Ｘ）のモル数として４．０２×１０−７ｍｏｌ）、下記式（Ｙ−１）で表されるアントラセン化合物（旭有機材社の「ＢＩＯＣ−ＡＮＴ−ＡＥ」）（発光体色素）９．７３ｍｇ（発光部位（Ｙ）のモル数として２．０１×１０−５ｍｏｌ）並びにネマチック液晶（メルク社の「Ｅ８」）６０ｍｇ及び重合性液晶モノマー（メルク社の「ＲＭＭ１４１Ｃ」）３０ｍｇを溶解させ、全成分を混合した。その後、混合したものを３０℃のホットプレート上で加熱させ、テトラヒドロフランを除去することにより、光アップコンバージョン組成物（Ｕ１−１）を調製した。
【０１０１】
【化１】
2020026477.tif 000003
【０１０２】
【化２】
2020026477.tif 000004
【０１０３】
［実施例２］
ネマチック液晶（メルク社の「Ｅ８」）を７０ｍｇ、重合性液晶モノマー（メルク社の「ＲＭＭ１４１Ｃ」）を２０ｍｇ使用した以外は、実施例１と同様にして、光アップコンバージョン組成物（Ｕ１−２）を調製した。
【０１０４】
［実施例３］
ネマチック液晶（メルク社の「Ｅ８」）を８０ｍｇ、重合性液晶モノマー（メルク社の「ＲＭＭ１４１Ｃ」）を１０ｍｇ使用した以外は、実施例１と同様にして、光アップコンバージョン組成物（Ｕ１−３）を調製した。
【０１０５】
［実施例４］
Ｐａｌｌａｄｉｕｍ（ＩＩ）ｐｒｏｔｏｐｏｒｐｈｙｒｉｎＩＸ（Ｐｄ（ＩＩ）ＰＰＩＸ）（増感剤色素）を０．５４ｍｇ（増感部位（Ｘ）のモル数として８．０４×１０−７ｍｏｌ）、アントラセン化合物（旭有機材社の「ＢＩＯＣ−ＡＮＴ−ＡＥ」）（発光体色素）を１９．４６ｍｇ（発光部位（Ｙ）のモル数として４．０２×１０−５ｍｏｌ）、ネマチック液晶をメルク社の「Ｅ４４」７５ｍｇ、重合性液晶モノマー（メルク社の「ＲＭＭ１４１Ｃ」）を５ｍｇ使用した以外は、実施例１と同様にして、光アップコンバージョン組成物（Ｕ１−４）を調製した。
【０１０６】
［実施例５］
ネマチック液晶（メルク社の「Ｅ４４」）を７０ｍｇ、重合性液晶モノマー（メルク社の「ＲＭＭ１４１Ｃ」）を１０ｍｇ使用した以外は、実施例４と同様にして、光アップコンバージョン組成物（Ｕ１−５）を調製した。
【０１０７】
［実施例６］
ネマチック液晶（メルク社の「Ｅ４４」）を６５ｍｇ、重合性液晶モノマー（メルク社の「ＲＭＭ１４１Ｃ」）を１５ｍｇ使用した以外は、実施例４と同様にして、光アップコンバージョン組成物（Ｕ１−６）を調製した。
【０１０８】
［実施例７］
液晶種をネマチック液晶（メルク社の「Ｅ４４」）に変更した以外は、実施例１と同様にして、光アップコンバージョン組成物（Ｕ１−７）を調製した。
【０１０９】
［比較例１］
テトラヒドロフラン１ｍＬに、上記式（Ｘ−１）で表されるＰａｌｌａｄｉｕｍ（ＩＩ）ｐｒｏｔｏｐｏｒｐｈｙｒｉｎＩＸ（Ｐｄ（ＩＩ）ＰＰＩＸ）（増感剤色素）０．２６９ｍｇ（増感部位のモル数として４．０２×１０−７ｍｏｌ）及び上記式（Ｙ−１）で表されるアントラセン化合物（旭有機材社の「ＢＩＯＣ−ＡＮＴ−ＡＥ」）（発光体色素）９．７３ｍｇ（発光部位のモル数として２．０１×１０−５ｍｏｌ）を溶解させ、発光部位：増感部位＝５０：１（ｍｏｌ）となるように混合した。その後、混合したものを３０℃のホットプレート上で加熱させ、テトラヒドロフランを除去することにより、光アップコンバージョン組成物（ＣＵ１−１）を調製した。
【０１１０】
＜評価＞
［分光特性評価］
上記調製した光アップコンバージョン組成物（Ｕ１）について、この組成物を２枚のスライドガラスとＰＥＴフィルムをスペーサーとして用いて挟み込み、測定用サンプルを作製し、蛍光スペクトルの測定を行った。励起波長λｅｘｃ＝５１５ｎｍ、５４８ｎｍ、５６７ｎｍにおける蛍光スペクトル波長について、測定結果を図４〜図９に示す。図４及び図５において、１は実施例１、２は実施例２、３は実施例３、４は比較例１の組成物についての５４８ｎｍ及び５６７ｎｍにおける分光特性評価の結果を示す。図６〜図８において、１は実施例４、２は実施例５、３は実施例６の組成物についての５１５ｎｍ、５４８ｎｍ及び５６７ｎｍにおける分光特性評価結果を示す。図９において、１は実施例１、２は実施例７の組成物についての５４８ｎｍにおける分光特性評価結果を示す。
【０１１１】
図４〜図９の結果からわかるように、当該光アップコンバージョン組成物によれば、従来よりも高い光アップコンバージョン効率を実現できる。
【０１１２】
＜光アップコンバージョン組成物（Ｕ２）の調製＞
［実施例８］
実施例１で得られた光アップコンバージョン組成物（Ｕ１−１）に３６５ｎｍの波長の光を３０分間照射させ、光重合によりハイパーブランチポリマー化させることにより、光アップコンバージョン組成物（Ｕ２−１）を調製した。
【０１１３】
［実施例９］
実施例２で得られた光アップコンバージョン組成物（Ｕ１−２）を使用した以外は、実施例８と同様にして、光アップコンバージョン組成物（Ｕ２−２）を調製した。
【０１１４】
［実施例１０］
実施例３で得られた光アップコンバージョン組成物（Ｕ１−３）を使用した以外は、実施例８と同様にして、光アップコンバージョン組成物（Ｕ２−３）を調製した。
【０１１５】
［実施例１１］
実施例４で得られた光アップコンバージョン組成物（Ｕ１−４）を使用した以外は、実施例８と同様にして、光アップコンバージョン組成物（Ｕ２−４）を調製した。
【０１１６】
［実施例１２］
実施例５で得られた光アップコンバージョン組成物（Ｕ１−５）を使用した以外は、実施例８と同様にして、光アップコンバージョン組成物（Ｕ２−５）を調製した。
【０１１７】
［実施例１３］
実施例６で得られた光アップコンバージョン組成物（Ｕ１−６）を使用した以外は、実施例８と同様にして、光アップコンバージョン組成物（Ｕ２−６）を調製した。
【０１１８】
［実施例１４］
実施例７で得られた光アップコンバージョン組成物（Ｕ１−７）を使用した以外は、実施例８と同様にして、光アップコンバージョン組成物（Ｕ２−７）を調製した。
【０１１９】
［比較例２］
比較例１で得られた光アップコンバージョン組成物（ＣＵ１−１）からは、光重合による光アップコンバージョン組成物を調製することはできなかった。
【０１２０】
＜評価＞
［分光特性評価］
上記調製した光アップコンバージョン組成物（Ｕ２）について、フィルム状にし、蛍光スペクトルの測定を行った。励起波長λｅｘｃ＝５１５ｎｍ、５４８ｎｍ、５６７ｎｍにおける蛍光スペクトル波長について、測定結果を図１０〜図１６に示す。図１０〜図１２において、１は実施例８、２は実施例９、３は実施例１０の組成物についての５１５ｎｍ、５４８ｎｍ及び５６７ｎｍにおける分光特性評価の結果を示す。図１３〜図１５において、１は実施例１１、２は実施例１２、３は実施例１３の組成物についての５１５ｎｍ、５４８ｎｍ及び５６７ｎｍにおける分光特性評価結果を示す。図１６において、１は実施例８、２は実施例１４の組成物についての５４８ｎｍにおける分光特性評価結果を示す。
【０１２１】
図１０〜図１６の結果からわかるように、当該光アップコンバージョン組成物によれば、従来よりも高い光アップコンバージョン効率を実現できる。
【産業上の利用可能性】
【０１２２】
本発明の光アップコンバージョン組成物、フィルム及び光アップコンバージョン方法によれば、従来よりも高い光アップコンバージョン効率を実現することができる。また、本発明の光アップコンバージョン組成物によれば、容易にフィルム化が可能なため、従来の溶液系で行っていた溶存酸素を除く脱気処理を不要とすることができる。
【図１】
2020026477.tif 000005
【図２】
2020026477.tif 000006
【図３】
2020026477.tif 000007
【図４】
2020026477.tif 000008
【図５】
2020026477.tif 000009
【図６】
2020026477.tif 000010
【図７】
2020026477.tif 000011
【図８】
2020026477.tif 000012
【図９】
2020026477.tif 000013
【図１０】
2020026477.tif 000014
【図１１】
2020026477.tif 000015
【図１２】
2020026477.tif 000016
【図１３】
2020026477.tif 000017
【図１４】
2020026477.tif 000018
【図１５】
2020026477.tif 000019
【図１６】
2020026477.tif 000020